(57)【特許請求の範囲】
【請求項１】
第１の浸透性基材と、ナノ薄膜層と、第２の浸透性基材とがこの順に積層されてなり、
前記ナノ薄膜層が、カルボキシメチルセルロース及びカルボキシメチルセルロースの塩からなる群より選ばれる少なくとも一種のカルボキシメチルセルロース化合物を含有すると共に前記第１の浸透性基材及び前記第２の浸透性基材に接触しており、
前記ナノ薄膜層における前記カルボキシメチルセルロース化合物の含有量が、前記ナノ薄膜層の全質量を基準として８０〜１００質量％であり、
前記ナノ薄膜層の厚さが１〜５００ｎｍであり、
前記第１の浸透性基材及び前記第２の浸透性基材が、水又はアルコールを浸透又は透過させることが可能な基材である、ナノ薄膜転写シート。
【請求項２】
前記第１の浸透性基材及び前記第２の浸透性基材における前記ナノ薄膜層との密着強度が互いに異なる、請求項１に記載のナノ薄膜転写シート。
【請求項３】
前記第１の浸透性基材及び前記第２の浸透性基材が、メッシュシート、不織布シート、及び、多孔質構造を有するシートのいずれかである、請求項１又は２に記載のナノ薄膜転写シート。
【請求項４】
前記第１の浸透性基材及び前記第２の浸透性基材がいずれもメッシュシートである、請求項３に記載のナノ薄膜転写シート。
【請求項５】
前記第１の浸透性基材及び前記第２の浸透性基材における前記ナノ薄膜層との接触面積が互いに異なる、請求項１〜４のいずれか一項に記載のナノ薄膜転写シート。
【請求項６】
前記第１の浸透性基材及び前記第２の浸透性基材のいずれか一方に代えてカバーフィルムを備える、請求項１〜５のいずれか一項に記載のナノ薄膜転写シート。
【請求項７】
前記ナノ薄膜層が皮膚貼付用である、請求項１〜６のいずれか一項に記載のナノ薄膜転写シート。
【請求項８】
前記ナノ薄膜層が化粧用である、請求項１〜７のいずれか一項に記載のナノ薄膜転写シート。
【請求項９】
第１の浸透性基材と、ナノ薄膜層と、第２の浸透性基材とがこの順に積層されてなるナノ薄膜転写シートの製造方法であって、
前記第１の浸透性基材と前記第２の浸透性基材との間に溶解性支持層及び前記ナノ薄膜層を備える積層体を形成する積層体形成工程と、
前記溶解性支持層を溶解させる溶媒を前記第１の浸透性基材及び前記第２の浸透性基材に浸透又は透過させることで、前記積層体における前記溶解性支持層を溶解させて除去する溶解除去工程と、を備え、
前記ナノ薄膜転写シートにおいて前記ナノ薄膜層が、カルボキシメチルセルロース及びカルボキシメチルセルロースの塩からなる群より選ばれる少なくとも一種のカルボキシメチルセルロース化合物を含有すると共に前記第１の浸透性基材及び前記第２の浸透性基材に接触しており、
前記ナノ薄膜層における前記カルボキシメチルセルロース化合物の含有量が、前記ナノ薄膜層の全質量を基準として８０〜１００質量％であり、
前記ナノ薄膜層の厚さが１〜５００ｎｍである、ナノ薄膜転写シートの製造方法。
【請求項１０】
前記積層体形成工程において、前記第１の浸透性基材、第１の前記溶解性支持層、及び、第１の前記ナノ薄膜層がこの順に積層されてなる第１の積層体と、前記第２の浸透性基材、第２の前記溶解性支持層、及び、第２の前記ナノ薄膜層がこの順に積層されてなる第２の積層体とを、前記第１のナノ薄膜層と前記第２のナノ薄膜層とが対向するように貼り合わせて前記積層体を得る、請求項９に記載のナノ薄膜転写シートの製造方法。
【請求項１１】
前記溶解除去工程の後に、前記第１の浸透性基材及び前記第２の浸透性基材のいずれか一方の浸透性基材を前記ナノ薄膜層から剥離し、前記ナノ薄膜層の前記浸透性基材が剥離された側にカバーフィルムを積層するカバーフィルム積層工程を更に備える、請求項９又は１０に記載のナノ薄膜転写シートの製造方法。
【発明の詳細な説明】
【技術分野】
【０００１】
本発明は、ナノ薄膜転写シート及びその製造方法に関する。
【背景技術】
【０００２】
近年、ナノ薄膜層を臓器、皮膚等に貼付するためのナノ薄膜転写シートが注目されている。例えば、創傷被覆材として、皮膚表面や臓器創面に対して貼付する医療用のナノ薄膜転写シートが提案されている（例えば下記非特許文献１参照）。
【先行技術文献】
【非特許文献】
【０００３】
【非特許文献１】Ｔ．Ｆｕｊｉｅ  ｅｔ  ａｌ．，Ａｄｖ．Ｆｕｎｃｔ．Ｍａｔｅｒ．，２００９年，１９巻，２５６０−２５６８頁
【発明の概要】
【発明が解決しようとする課題】
【０００４】
従来のナノ薄膜転写シートでは、臓器、皮膚等の被着体への貼付の際、ナノ薄膜層が収縮することでシワ、破損又は脱落が発生し、均一な貼り付けが困難である場合があった。そこで、ナノ薄膜層及び溶解性支持層を浸透性基材とカバーフィルムとにより挟んでおき、貼付時にカバーフィルムのみを剥離して、浸透性基材、溶解性支持層及びナノ薄膜層を含む積層体を被着体へ貼付するナノ薄膜転写シートが検討されている。しかしながら、溶解性支持層を備えたナノ薄膜転写シートでは、使用に際して最終的な溶解性支持層の除去が課題となっていた。
【０００５】
さらに、臓器、皮膚等への貼付を考慮すると、より高い生体親和性が求められる。
【０００６】
本発明は、上記課題を解決するためになされたものであり、優れた生体親和性を確保しつつ、ナノ薄膜層を容易に被着体へ転写できるナノ薄膜転写シート及びその製造方法を提供することを目的とする。
【課題を解決するための手段】
【０００７】
本発明に係るナノ薄膜転写シートは、第１の浸透性基材と、ナノ薄膜層と、第２の浸透性基材とがこの順に積層されてなり、ナノ薄膜層が、カルボキシメチルセルロース及びカルボキシメチルセルロース誘導体からなる群より選ばれる少なくとも一種を含有し、第１の浸透性基材及び第２の浸透性基材が、溶媒を浸透又は透過させることが可能な基材であることを特徴とする。
【０００８】
本発明に係るナノ薄膜転写シートによれば、カルボキシメチルセルロース及び／又はその誘導体を用いることにより、優れた生体親和性を確保することができる。本発明に係るナノ薄膜転写シートによれば、ナノ薄膜層を容易に被着体へ転写できる。また、本発明に係るナノ薄膜転写シートでは、ナノ薄膜層を簡便に作製できる。
【０００９】
また、溶媒は、ナノ薄膜層を第１の浸透性基材又は第２の浸透性基材に支持させる溶解性支持層を溶解させるものであることが好ましい。すなわち、このナノ薄膜転写シートでは、浸透性基材が、溶解性支持層を溶解させる溶媒を浸透又は透過させることが可能な基材であることが好ましい。浸透性基材に溶媒を浸透又は透過させることによって、ナノ薄膜層を浸透性基材に支持させる溶解性支持層を予め除去できる。したがって、使用に際して最終的な溶解性支持層の除去を要さずに更に容易にナノ薄膜層を被着体へ転写できる。
【００１０】
また、第１の浸透性基材及び第２の浸透性基材におけるナノ薄膜層との密着強度は、互いに異なることが好ましい。この場合、ナノ薄膜層を転写するにあたって一方の浸透性基材を、ナノ薄膜層に損傷を与えることなく容易に剥離することができる。
【００１１】
さらに、第１の浸透性基材及び第２の浸透性基材のいずれか一方とナノ薄膜層との密着強度は、ナノ薄膜層を被着体に貼合した際のナノ薄膜層と被着体との密着強度より弱いことが好ましい。この場合、ナノ薄膜層を更に容易に被着体に転写することができる。
【００１２】
第１の浸透性基材及び第２の浸透性基材は、メッシュシート、不織布シート、及び、多孔質構造を有するシートのいずれかであることが好ましい。この場合、溶解性支持層を溶解させる溶媒をより確実に浸透又は透過させることができる。
【００１３】
第１の浸透性基材及び第２の浸透性基材は、いずれもメッシュシートであることが好ましい。この場合、溶解性支持層を溶解させる溶媒をより確実に浸透又は透過させることができる。
【００１４】
第１の浸透性基材と第２の浸透性基材におけるナノ薄膜層との接触面積は、互いに異なることが好ましい。この場合、第１の浸透性基材と第２の浸透性基材とでナノ薄膜層への密着の程度が異なり易いため、ナノ薄膜層との接触面積が小さい方の浸透性基材のみを容易にナノ薄膜層から剥離できる。
【００１５】
本発明に係るナノ薄膜転写シートは、第１の浸透性基材及び第２の浸透性基材のいずれか一方に代えてカバーフィルムを備えることができる。この場合、カバーフィルムにより適切にナノ薄膜層を保護できる。
【００１６】
ナノ薄膜層の厚さは、１〜５００ｎｍであることが好ましい。
【００１７】
ナノ薄膜層は、皮膚貼付用及び／又は化粧用として好適である。
【００１８】
また、本発明に係るナノ薄膜転写シートの製造方法は、第１の浸透性基材と、カルボキシメチルセルロース及びカルボキシメチルセルロース誘導体からなる群より選ばれる少なくとも一種を含有するナノ薄膜層と、第２の浸透性基材とがこの順に積層されてなるナノ薄膜転写シートの製造方法であって、第１の浸透性基材と第２の浸透性基材との間に溶解性支持層及びナノ薄膜層を備える積層体を形成する積層体形成工程と、溶解性支持層を溶解させる溶媒を第１の浸透性基材及び第２の浸透性基材に浸透又は透過させることで、積層体における溶解性支持層を溶解させて除去する溶解除去工程と、を備えることを特徴とする。
【００１９】
このナノ薄膜転写シートの製造方法では、第１の浸透性基材と第２の浸透性基材との間に溶解性支持層及びナノ薄膜層を積層して積層体を形成した後、溶解性支持層を溶解させる溶媒を第１の浸透性基材及び第２の浸透性基材に浸透又は透過させることで、積層体における溶解性支持層を溶解させて除去する。この場合、得られるナノ薄膜転写シートは、溶解性支持層を備えていないため、使用に際して最終的な溶解性支持層の除去を要さずに容易にナノ薄膜層を被着体へ転写できる。
【００２０】
積層体形成工程において、第１の浸透性基材、第１の溶解性支持層、及び、第１のナノ薄膜層がこの順に積層されてなる第１の積層体と、第２の浸透性基材、第２の溶解性支持層、及び、第２のナノ薄膜層がこの順に積層されてなる第２の積層体とを、第１のナノ薄膜層と第２のナノ薄膜層とが対向するように貼り合わせて積層体を得ることが好ましい。この場合、第１のナノ薄膜層と、第２のナノ薄膜層との間に、化粧料、化粧料成分、薬物等を簡便に配置することができる。
【００２１】
本発明に係るナノ薄膜転写シートの製造方法は、溶解除去工程の後に、第１の浸透性基材及び第２の浸透性基材のいずれか一方の浸透性基材をナノ薄膜層から剥離し、ナノ薄膜層の浸透性基材が剥離された側にカバーフィルムを積層するカバーフィルム積層工程を更に備えることができる。この場合、カバーフィルムにより適切にナノ薄膜層を保護できる。
【発明の効果】
【００２２】
本発明によれば、優れた生体親和性を確保しつつ、ナノ薄膜層を容易に被着体へ転写できるナノ薄膜転写シート及びその製造方法を提供することができる。また、本発明によれば、ナノ薄膜層を簡便に作製できる。
【図面の簡単な説明】
【００２３】
【図１】本発明に係るナノ薄膜転写シートの一実施形態を示す模式断面図である。
【図２】図１に示したナノ薄膜転写シートの製造方法を示す模式断面図である。
【発明を実施するための形態】
【００２４】
本明細書において、「（メタ）アクリレート」とは、アクリレート、及び、それに対応するメタクリレートの少なくとも一方を意味する。「（メタ）アクリル酸」等の他の類似の表現においても同様である。以下で例示する材料は、特に断らない限り、１種単独で用いてもよく、２種以上を組み合わせて用いてもよい。本明細書において組成物中の各成分の含有量は、組成物中に各成分に該当する物質が複数存在する場合、特に断らない限り、組成物中に存在する当該複数の物質の合計量を意味する。「層」及び「膜」との語は、平面図として観察したときに、全面に形成されている形状の構造に加え、一部に形成されている形状の構造も包含される。
【００２５】
以下、必要に応じて図面を参照しつつ、本発明の実施形態について詳細に説明する。ただし、本発明は、以下の実施形態に限定されるものではない。なお、図面の寸法比率は、図示された比率に限られるものではない。
【００２６】
＜ナノ薄膜転写シート＞
図１は、本実施形態に係るナノ薄膜転写シートを示す模式断面図である。同図に示すように、カルボキシメチルセルロースナノ薄膜転写シート１は、浸透性基材（第１の浸透性基材）２ａと、カルボキシメチルセルロース及びカルボキシメチルセルロース誘導体からなる群より選ばれる少なくとも一種のカルボキシメチルセルロース化合物を含有するカルボキシメチルセルロースナノ薄膜層３と、浸透性基材（第２の浸透性基材）２ｂとがこの順に積層されることによって構成されている。
【００２７】
［カルボキシメチルセルロースナノ薄膜層］
カルボキシメチルセルロースナノ薄膜層３は、カルボキシメチルセルロース及びカルボキシメチルセルロース誘導体からなる群より選ばれる少なくとも一種のカルボキシメチルセルロース化合物を含有する。カルボキシメチルセルロース誘導体としては、カルボキシメチルセルロースの塩が好ましい。例えば、カルボキシメチルセルロースのアンモニウム塩が挙げられる。カルボキシメチルセルロースのアンモニウム塩は、カルボシキメチルカルボキシメチル基の末端がアンモニウム（ＮＨ４）で置換されたカルボキシメチルセルロース誘導体であり、カルボキシメチルセルロースのアンモニウム塩の水溶液の乾燥物を加熱すると、アンモニウムが外れ、水不溶性になるという特徴を有する。カルボキシメチルセルロースナノ薄膜層３におけるカルボキシメチルセルロース化合物の含有量は、カルボキシメチルセルロースナノ薄膜層３の全質量を基準として、例えば、８０〜１００質量％であってもよく、９０〜１００質量％であってもよい。
【００２８】
カルボキシメチルセルロースナノ薄膜層３の厚さは、特に制限されない。カルボキシメチルセルロースナノ薄膜層３の厚さは、自己密着性、吸水性、乾燥状態での柔軟性等の特性がより優れたものとなることから、１〜５００ｎｍであることが好ましく、１〜３００ｎｍであることがより好ましく、４０〜３００ｎｍであることが更に好ましく、４０〜２５０ｎｍであることが特に好ましく、４０〜２００ｎｍであることが極めて好ましい。
【００２９】
カルボキシメチルセルロースナノ薄膜層３は、皮膚貼付用カルボキシメチルセルロースナノ薄膜層、化粧用カルボキシメチルセルロースナノ薄膜層、又は、化粧用皮膚貼付用カルボキシメチルセルロースナノ薄膜層として好適に使用することができる。
【００３０】
カルボキシメチルセルロースナノ薄膜層３には、保湿クリーム等の化粧料、又は、ビタミンＣ等の化粧料成分を保持させることもできる。これにより、皮膚に貼付したとき（使用時）に、化粧料又は化粧料成分が徐々にナノ薄膜層から溶出し、皮膚に徐々に吸収させることができる。
【００３１】
化粧料としては、保湿クリーム、スキンクリーム、美白クリーム、乳液、化粧水、美容液、美容ジェル等の、スキンケアに用いられる化粧料全般を用いることができる。化粧料成分としては、化粧品学的に許容される皮膚に有効な成分であればよく、特に限定されない。具体的には、例えば、保湿剤、ホワイトニング成分、しみ取り成分、防皺成分、ビタミン類、抗炎症成分、血流促進成分、湿潤成分、油分、金属微粒子等の、化粧料成分全般を用いることができる。化粧料及び化粧料成分のそれぞれは、１種単独で、又は、２種以上を組み合わせて用いることができる。
【００３２】
このような化粧料成分としては、アーモンド油、アクリル酸アルキルコポリマー、麻セルロース、アシタバエキス、アスコルビン酸、アスコルビン酸Ｎａ、キサンチン、アスタキサンチン、アスパラガスエキス、アスパラギン酸、アズレン、アセロラエキス、アデノシン三リン酸２Ｎａ、アボカド油、アマチャエキス、アミノ酪酸、アラニン、アラントイン、アルギニン、アルギン酸Ｎａ、アルジルリン、アルテアエキス、アルニカエキス、アルブミン、アロエベラエキス−２−キダチアロエエキス、安息香酸塩Ｎａ、イチョウエキス、イノシトール、ウコンエキス、ウワウルシエキス、エイジツエキス、塩化ナトリウム、オイスターエキス、オウゴンエキス、オウバクエキス、オタネニンジンエキス、オドリコソウエキス、オランダカラシエキス、オリーブ油、オリザノール、海塩、加水分解ケラチン、コラーゲン、加水分解コラーゲン、加水分解コンキリオン、加水分解シルク、加水分解卵殻膜、加水分解卵白、褐藻エキス、カフェイン、カミツレエキス、カラミン、カリンエキス、カロチン、カロットエキス、カワラヨモギエキス、甘草エキス、カンフル、キイチゴエキス、キウイエキス、キシリトール、キトサン、キュウリエキス、クオタニウム−７３、クチナシエキス、クマザサエキス、クララエキス、グリコール酸、グリシン、グリセリン、グリチルリチン酸２Ｋ、グリチルレチン酸ステアリル、グルコース、グルタチオン、グルタミン酸、グレープフルーツエキス、クレマティスエキス、クロレラエキス、ケープアロエエキス、ゲンチアナエキス、紅茶エキス、コエンザイムＱ１０、コーヒーエキス、コーンスターチ、ココイル加水分解コラーゲンＫ、ココイル加水分解コラーゲンＮａ、ココベタイン、ゴボウエキス、ゴマ油、コムギデンプン、コムギ胚芽エキス、コメヌカエキス、コレステロール、コンフリーエキス、酢酸トコフェロール、酢酸レチノール、サザンカオイル、サフラワー油、サリチル酸、サリチル酸Ｎａ、酸化亜鉛、酸化チタン、サンザシエキス、シアノコバラミン、シイタケエキス、ジオウエキス、ジグリセリン、シコンエキス、シソエキス、ジヒドロコレステロール、ジフェニルジメチルメコン、シモツケソウエキス、酒石酸、ショウキョウエキス、ショウブ根エキス、シルク、シルクエキス、水添レシチン、スクワラン、ステアリルアルコール、ステアリン酸グリセリル、ステアリン酸スクロース、セイヨウキヅタエキス、セイヨウハッカエキス、セージエキス、セタノール、セラミド３、セリン、セルロースガム、ソウハクヒエキス、ソルビトール、ダイズエキス、ダイズ発酵エキス、月見草油、ドクダミエキス、トコフェロール、トレハロース、ナイアシンアミド、ニコチン酸トコフェロール、乳酸、乳酸Ｎａ、尿素、バクガエキス、ハチミツ、パパイン、ハマメリスエキス、パルミチン酸レチノール、パンテノール、ヒアルロン酸Ｎａ、ビオチン、ヒキオコシエキス、ヒマシ油、ヒマワリ油、ピリドキシンＨＣｌ、ビワ葉エキス、ブクリョウエキス、ブッチャーブルームエキス、ブドウエキス、ブドウ種子油、プラセンタエキス、プルラン、ベタイン、ヘチマエキス、ボタンエキス、ホップエキス、ホホバオイル、メドウフォーム油、メトキシケイヒサンオクチル、メリッサエキス、メリロートエキス、メントール、モモ葉エキス、ヤグルマギクエキス、ヤシ油、ユーカリエキス、ユーカリ油、ユキノシタエキス、ユズエキス、ユリエキス、ヨウ化ニンニクエキス、葉酸、ヨクイニンエキス、ヨモギエキス、ラズベリーケトン、ラクトフェリン、ラノリン、ラベンダーエキス、リシン、リシンＨＣｌ、リノール酸、リボフラビン、硫酸Ｎａ、リンゴエキス、レイシエキス、レシチン、レゾルシン、レタスエキス、レモンエキス、レモン油、ロイシン、ローズ水、ローズヒップ油、ローズマリーエキス、ローマカミツレエキス、ローヤルゼリー、ワレモコウエキス、ＡＨＡ、ＢＧ、ＤＮＡ、ＰＣＡ−Ｎａ、ＰＣＡ−Ｎａアラントイン、ＰＧ、ＰＰＧ−２８ブテス−３５、ＲＮＡ−ＮＡ、ｔ−ブチルメトキシジベンゾイルメタン、α−アルブチン、ムコ多糖、クレアチン、ジアセチルボルジン、ビタミンＡ及びその誘導体、ビタミンＣ及びその誘導体、リン酸リボフラビンナトリウム、リボフラビン、ヒドロキノン、リポ核酸及びその塩、アミノ酸及びその誘導体、各種植物エキス、各種動物由来抽出物等が挙げられる。
【００３３】
カルボキシメチルセルロースナノ薄膜層３には、色素を保持させることもできる。これにより、皮膚等に貼付したとき（使用時）の貼付位置を目視等で簡単に確認できる。
【００３４】
色素としては、ナフトール染料（アゾ染料）、モーブ、パラレッド、フルオレセイン、フクシン、フェノールフタレイン、ニュートラルレッド、フェナジン誘導体色素、メチレンブルー、ジヒドロイントール、コンゴーレッド、エオシン、インダンスレン、アニリンブラック、アクリジン、アゾ染料、アゾイック染料、ネオシアニン、クリプトシアニン、インドシアニングリーン、ヘモグロビン、ヘムエリトリン、フェオポルフィリン、フェオホルビド、チトクロム、バクテリオクロロフィル、クロロフィリド、クロロフィル、メラニン、カテキン、アントシアン、アントクロール、フラバノン、フラボン類、フラボノイド、ルテイン、リコピン、フコキサンチン、ゼアキサンチン、クリプトキサンチン、キサントフィル、カロチン、カロチノイド、ゲニステイン、クロロクルオリン、クロリン、クロセチン、クルクミン、キサントンマチン、カルタミン、エリトロクルオリン、ウロビリン、インジゴ、アントラキノン、アントシアン、アリザリン、ビリルビン、ビリベルジン、フィトクロム、フィコエリスリン、フィコビリン、フィコシアニン、ミオグロビン、ポルフィン、ポルフィリン、ヘモシアニン、ヘモバナジン、ロドマチン、ロドキサンチン、ロドプシン、リトマス、レグヘモグロビン、ラミナラン、モリンジン、ホルビリン、マンゴスチン、ベルベリン、ベタシアニン、プルプリン、ブラジリン、ピンナグロビン、ヒペリシン、ビキシン、ツラシン、タンニン、ステルコピリン、シコニン、コンメリニン、ゴッシポール、コチニール等が挙げられる。その中でも、イオン性の色素が、水及びアルコールに溶解するので好ましい。
【００３５】
カルボキシメチルセルロースナノ薄膜層３には、金属イオンを保持させることもできる。これにより、皮膚に貼付したとき（使用時）に、金属イオンが徐々にカルボキシメチルセルロースナノ薄膜層から溶出し、皮膚に徐々に吸収させることができる。また、金属イオンを利用して、抗菌、殺菌、消臭、制汗といった効果を有するナノ薄膜層を得ることができる。
【００３６】
金属イオンとしては、リチウム、ナトリウム、カリウム等のアルカル金属イオン；マグネシウム、カルシウム、バリウム等のアルカリ土類金属イオン；金、銀、銅、白金、パラジウム等の遷移金属イオン；アルミニウムイオン；鉛イオン；スズイオンなどが挙げられる。その中でも、抗菌効果及び消臭効果を有する銀イオンがより好ましい。
【００３７】
カルボキシメチルセルロースナノ薄膜層３には、薬物を保持させることもできる。これにより、皮膚等に貼付したとき（使用時）に、薬物が徐々にカルボキシメチルセルロースナノ薄膜層から溶出し、皮膚等に徐々に吸収させることができる。また、創傷治癒といった効果を有するカルボキシメチルセルロースナノ薄膜層を得ることができる。
【００３８】
薬物としては、抗炎症剤、止血剤、血管拡張薬、血栓溶解剤、抗動脈硬化剤等が挙げられる。
【００３９】
また、架橋剤として、アルキルジイミデート類、アシルジアジド類、ジイソシアネート類、ビスマレイミド類、トリアジニル類、ジアゾ化合物、グルタルアルデヒド、Ｎ−スクシンイミジル−３−（２−ピリジルジチオ）アルキオネート、ブロモシアン等を用いて、上記の成分とカルボキシメチルセルロースナノ薄膜層３中の所定の官能基とを架橋させてもよい。
【００４０】
さらに、薬物・化粧料が疎水性の場合には、カルボキシメチルセルロースナノ薄膜層の疎水性領域に疎水性相互作用にて結合させる方法、薬物・化粧料が水素結合性の場合には、カルボキシメチルセルロースナノ薄膜層の水素結合性領域に水素結合にて結合させる方法、又は、薬物・化粧料が電荷を有する場合には、カルボキシメチルセルロースナノ薄膜層の反対電荷領域に静電的相互作用にて結合させる方法等を用いてもよい。
【００４１】
［浸透性基材］
浸透性基材２ａ，２ｂは、溶媒を浸透又は透過させることが可能な基材であり、好ましくは、カルボキシメチルセルロースナノ薄膜層３を浸透性基材２ａ又は浸透性基材２ｂに支持させる溶解性支持層（詳細は後述する）を溶解させる溶媒を浸透又は透過させることが可能な基材である。また、浸透性基材２ａ，２ｂは、溶解性支持層を溶解させる溶媒には溶解しない基材である。
【００４２】
浸透性基材２ａ及び浸透性基材２ｂの少なくとも一方の膜厚は、追従性及び取扱性に優れる観点から、１〜５００μｍであることが好ましく、３〜３００μｍであることがより好ましく、５〜２００μｍであることが更に好ましい。
【００４３】
浸透性基材２ａ及び浸透性基材２ｂの少なくとも一方は、取扱性及び入手の容易性に優れる観点から、シート（フィルム）状であることが好ましい。また、浸透性基材２ａ及び浸透性基材２ｂの少なくとも一方は、上記溶媒を浸透又は透過させる孔を有することが好ましく、メッシュシート、不織布シート、及び、多孔質構造を有するシート（メッシュシート及び不織布シートを除く）のいずれかであることがより好ましい。メッシュシートとは、例えば直径１００μｍ以下の糸状の材料が格子状に編みこまれたものを指す。
【００４４】
メッシュシートとしては、ポリエステルメッシュシート、ナイロンメッシュシート、カーボンメッシュシート、フッ素樹脂メッシュシート、ポリプロピレンメッシュシート、シルクメッシュシート等が挙げられる。これらの中でも、ポリエステルメッシュシート、ナイロンメッシュシート、ポリプロピレンメッシュシートが好ましく、ポリエステルメッシュシートがより好ましい。ポリエステルメッシュシートとしては、例えばポリエチレンテレフタレートメッシュシートが好ましい例として挙げられる。なお、これらのメッシュシートと不織布とを複合させて用いてもよい。
【００４５】
メッシュシートの空隙は、カルボキシメチルセルロースナノ薄膜層３の転写性に更に優れる観点から、ＪＩＳ  Ｌ  １０９６に記載されるフラジール形法による通気性で、１０〜１０００００ｃｃ／ｃｍ２・ｓｅｃであることが好ましく、１００〜５００００ｃｃ／ｃｍ２・ｓｅｃであることがより好ましく、１０００〜１００００ｃｃ／ｃｍ２・ｓｅｃであることが更に好ましい。また、浸透性基材２ａと浸透性基材２ｂとの空隙の差は、１００ｃｃ／ｃｍ２・ｓｅｃ以上であることが好ましく、５００ｃｃ／ｃｍ２・ｓｅｃ以上であることがより好ましく、１０００ｃｃ／ｃｍ２・ｓｅｃ以上であることが更に好ましい。
【００４６】
浸透性基材２ａと浸透性基材２ｂとは、互いに同じ基材からなっていてもよく、互いに異なる基材からなっていてもよい。浸透性基材２ａ及び浸透性基材２ｂにおけるカルボキシメチルセルロースナノ薄膜層３との密着強度は、互いに異なるものであることが好ましい。例えば、浸透性基材２ａ及び浸透性基材２ｂのいずれか一方とカルボキシメチルセルロースナノ薄膜層３との密着強度は、カルボキシメチルセルロースナノ薄膜層３を被着体に貼合した際のカルボキシメチルセルロースナノ薄膜層３と前記被着体との密着強度より弱いものである。浸透性基材を剥離する際、カルボキシメチルセルロースナノ薄膜層３が一方の浸透性基材上に残存し、カルボキシメチルセルロースナノ薄膜層３自体に破けや欠け等の損傷がないことにより、密着強度の違いを確認できる。密着強度を変える手段としては、例えば、浸透性基材に用いるメッシュシートの材質、織りの状態、用いられる繊維の太さ、メッシュの目開き、目開き率等を調整することが挙げられる。
【００４７】
浸透性基材２ａ及び浸透性基材２ｂは、例えば、いずれもメッシュシート（ポリエチレンテレフタレートメッシュシート等）である。ただし、浸透性基材２ａを構成するポリエチレンテレフタレートメッシュシートの目開きは、例えば、浸透性基材２ｂを構成するポリエチレンテレフタレートメッシュシートの目開きよりも小さくなっている。換言すれば、例えば、浸透性基材２ａを構成するポリエチレンテレフタレートメッシュシートの空隙は、浸透性基材２ｂを構成するポリエチレンテレフタレートメッシュシートの空隙よりも小さくなっている。
【００４８】
以上のように、浸透性基材２ａ，２ｂに用いるメッシュシートの目開き及び目開き率を調整することにより、浸透性基材２ａ，２ｂとカルボキシメチルセルロースナノ薄膜層３との接触面積を調整できる。浸透性基材２ａと浸透性基材２ｂにおけるカルボキシメチルセルロースナノ薄膜層３との接触面積は、互いに異なっていてもよい。
【００４９】
＜ナノ薄膜転写シートの用途＞
カルボキシメチルセルロースナノ薄膜転写シートを皮膚に対して用いる際、保湿クリーム等の化粧料、又は、ビタミンＣ等の化粧料成分を皮膚に塗布し、その上にカルボキシメチルセルロースナノ薄膜層を転写することもできる。この場合、化粧料及び化粧料成分が保持され、剥がれ落ちにくいという効果が得られる。また、カルボキシメチルセルロースナノ薄膜層を皮膚に転写した後に、その上に化粧料又は化粧料成分を塗布することもできる。この場合、皺、たるみ、しみ、あざ、そばかす、毛穴、傷跡、にきび跡、熱傷跡、又は、皮膚疾患による変色等のある肌を目立たなくすることができる。
【００５０】
カルボキシメチルセルロースナノ薄膜転写シートは、化粧料又は化粧料成分を保持させてなる化粧用シート、保湿シート、化粧補助貼付シート及び化粧保護シートとしても好適に使用できる。
【００５１】
＜ナノ薄膜転写シートの製造方法＞
本実施形態に係るナノ薄膜転写シートの製造方法は、少なくとも、第１の浸透性基材と第２の浸透性基材との間に溶解性支持層及びカルボキシメチルセルロースナノ薄膜層を備える積層体を形成する積層体形成工程と、溶解性支持層を溶解させる溶媒を第１の浸透性基材及び第２の浸透性基材に浸透又は透過させることで、前記積層体における溶解性支持層を溶解させて除去する溶解除去工程と、を備える。積層体形成工程では、例えば、第１の浸透性基材と第２の浸透性基材との間に溶解性支持層及びカルボキシメチルセルロースナノ薄膜層を積層することにより積層体を形成することができる。図２は、図１に示したカルボキシメチルセルロースナノ薄膜転写シートの製造方法を示す模式断面図である。以下、図２を用いて各工程について説明する。
【００５２】
（積層体形成工程）
［カルボキシメチルセルロースナノ薄膜層形成工程］
カルボキシメチルセルロースナノ薄膜層は、カルボキシメチルセルロース化合物を含む溶液を用いて形成することができる。カルボキシメチルセルロースナノ薄膜層は、カルボキシメチルセルロース化合物及び水（純水等）を用いて形成されることが好ましい。例えば、カルボキシメチルセルロースナノ薄膜層は、カルボキシメチルセルロース化合物を水に溶解して得られたカルボキシメチルセルロース水溶液を用いて得ることができる。カルボキシメチルセルロース化合物を含む溶液は、無機塩類を含んでいてもよい。
【００５３】
カルボキシメチルセルロース化合物を含む溶液中のカルボキシメチルセルロース化合物の濃度は、０．０１〜１０．０質量％であることが好ましく、０．０５〜５．０質量％であることがより好ましく、０．１〜１．０質量％であることが更に好ましい。
【００５４】
図２（ａ）に示すように、カルボキシメチルセルロースナノ薄膜層（第１のナノ薄膜層）３ａは、例えば、カルボキシメチルセルロース化合物を含む溶液を支持基材４上に塗布することにより形成することができる。カルボキシメチルセルロース化合物を含む溶液の支持基材４上への塗布方法としては、キャスト法、スピンコート法、スプレーコート法、ダイコート法等が挙げられるが、これらに限定されるものではない。
【００５５】
支持基材４としては、平滑な面を有するものであれば特に限定されず、シート状又はロール状であってもよい。支持基材４の構成材料としては、熱可塑性樹脂又は熱硬化性樹脂のいずれでもよく、例えば、ポリエチレン（高密度、中密度又は低密度）、ポロプロピレン（アイソタクチック型又はシンジオタクチック型）、ポリブテン、エチレン−プレピレン共重合体、エチレン−酢酸ビニル共重合体（ＥＶＡ）、エチレン−プロピレン−ブテン共重合体等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルベンテン−１）、アイオノマー、アクリル系樹脂、ポリメチルメタクリレート、ポリブチル（メタ）アクリレート、メチル（メタ）アクリレート−ブチル（メタ）アクリレート共重合体、メチル（メタ）アクリレート−スチレン共重合体、アクリル−スチレン共重合体（ＡＳ樹脂）、ブタジエン−スチレン共重合体、ポリオ共重合体（ＥＶＯＨ）、ポリエチレンテレフタレート（ＰＥＴ）、ポリブチレンテレフタレート（ＰＢＴ）、エチレン−テレフタレート−イソフタレート共重合体、ポリエチレンナフタレート、プリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、フッ素ゴム系、塩素化ポリエチレン系等の各種熱可塑性エラストマー、エボキシ樹脂、フェノール樹脂、ユリア樹脂、メラミン樹脂、不飽和ポリエステル、シリコーン樹脂、ポリウレタン、ナイロン、ニトロセルロース、酢酸セルロース、セルロースアセテートプロピオネート等のセルロース系樹脂など、又は、これらを主とする共重合体、ブレンド体、ポリマーアロイなどが挙げられ、これらのうちの１種又は２種以上を組み合わせて（例えば２層以上の積層体として）用いることができる。
【００５６】
これらの樹脂フィルムの中でも、特に、ポリエチレンテレフタレート（ＰＥＴ）、ポリエチレン（ＰＥ）、ポリプロピレン（ＰＰ）、ポリ塩化ビニル（ＰＣ）等のプラスチックフィルムが好適に用いられる。積層膜の接着性により優れることから、ポリエチレンテレフタレート（ＰＥＴ）フィルムがより好ましい。
【００５７】
また、支持基材４の表面に、コロナ放電処理、グロー放電処理、プラズマ処理、紫外線照射処理、オゾン処理、アルカリや酸等による化学的エッチング処理などを施してもよい。
【００５８】
支持基材４上に樹脂膜、無機膜、又は、有機材料と無機材料とを含む膜（有機−無機膜）が積層されていてもよい。それら樹脂膜、無機膜又は有機−無機膜からなる積層構造は基材表面の一部を覆っていればよい。また、積層構造中、最表面層に位置しない膜は、極性基を有する必要はない。
【００５９】
支持基材４の膜厚は、１〜５００μｍであることが好ましく、３〜３００μｍであることがより好ましく、５〜２００μｍであることが更に好ましい。
【００６０】
［溶解性支持層形成工程］
次に、図２（ｂ）に示すように、カルボキシメチルセルロースナノ薄膜層３ａの支持基材４とは反対の面上に溶解性支持層（第１の溶解性支持層）５ａを形成する。
【００６１】
溶解性支持層５ａは、溶媒に溶解するものであれば限定されないが、肌への刺激性を考慮すると、水又はアルコールに可溶な高分子から形成された膜からなる層であることが好ましい。溶解性支持層５ａは、弱アルカリ性又は弱酸性水溶液に可溶な層であってもよい。
【００６２】
水又はアルコールに可溶な高分子としては、ポリ（メタ）アクリル酸等の高分子電解質；ポリエチレングリコール、ポリアクリルアミド、ポリビニルアルコール、ポリビニルアルコールの誘導体、デンプン、ヒドロキシプロピルセルロース、セルロースアセテート等の非イオン性の水溶性高分子；ノボラック又はポリ（Ｎ−アルキルシアノアクリレート）等の樹脂などを例示することができる。
【００６３】
上記高分子の粘度平均分子量は、１００〜１００万であることが好ましく、５０００〜５０万であることがより好ましい。
【００６４】
水又はアルコールに可溶な高分子として、ポリビニルアルコール又はその誘導体を用いることがより好ましい。ポリビニルアルコールを用いる場合、膜形成性及び溶媒への溶解性に優れる観点から、平均重合度は、１００〜２０００であることが好ましく、２００〜１０００であることがより好ましい。ここで、平均重合度は、ＪＩＳ  Ｋ  ６７２６で規定の方法に基づいて測定することができる。
【００６５】
溶解性支持層５ａの膜厚は、カルボキシメチルセルロースナノ薄膜層３ａとの剥離性及び貼り合わせ性に優れる観点から、１〜１００μｍであることが好ましく、２〜５０μｍであることがより好ましく、５〜２０μｍであることが更に好ましい。
【００６６】
溶解性支持層５ａは、支持基材４の一面側に形成されたカルボキシメチルセルロースナノ薄膜層３ａ上に、例えば、水又はアルコールに溶解した高分子の溶液を塗布して、通常１０分〜２４時間、好ましくは１時間〜１２時間乾燥させて水又はアルコールを除去することで形成される。
【００６７】
カルボキシメチルセルロースナノ薄膜層３ａ上への上記高分子の溶液の塗布の方法としては、キャスト法、スピンコート法等が挙げられるが、これらに限定されるものではない。溶解性支持層５ａは、バーコーター又はロールコーターを用いて形成することもできる。
【００６８】
上記水又はアルコールに溶解した高分子の濃度は、特に制限はないが、塗工性に優れる観点から、１〜４０質量％であることが好ましく、２〜３０質量％であることがより好ましく、５〜２０質量％であることが更に好ましく、５〜１０質量％であることが特に好ましい。
【００６９】
溶解性支持層５ａは、ピンセット等を用いて支持基材４からカルボキシメチルセルロースナノ薄膜層３ａとともに剥離できる。このとき、溶解性支持層５ａとカルボキシメチルセルロースナノ薄膜層３ａとの間に生じる静電的相互作用、水素結合、ファンデルワールス力等の２次結合力によって、剥離と同時にカルボキシメチルセルロースナノ薄膜層３ａを溶解性支持層５ａに移し取ることができる。
【００７０】
［浸透性基材形成工程］
続いて、図２（ｃ）に示すように、溶解性支持層５ａを溶解させる溶媒を浸透又は透過させる浸透性基材２ａを溶解性支持層５ａ上に積層することにより第１の積層体６ａを得る。浸透性基材２ａの積層方法としては、特に限定されないが、ラミネート等の方法を用いることができる。なお、支持基材４をカルボキシメチルセルロースナノ薄膜層３ａから剥離した後に、浸透性基材２ａを溶解性支持層５ａ上に積層してもよい。
【００７１】
［積層工程］
続いて、図２（ｄ）に示すように、例えば、上記の工程で得られた第１の積層体６ａ、及び、第１の積層体６ａと同様に浸透性基材、溶解性支持層及びカルボキシメチルセルロースナノ薄膜層を有する第２の積層体６ｂを準備する。第１の積層体６ａは、浸透性基材２ａと、溶解性支持層５ａと、カルボキシメチルセルロースナノ薄膜層（第１のナノ薄膜層）３ａとがこの順に積層されることによって構成されている。第２の積層体６ｂは、浸透性基材２ｂと、溶解性支持層（第２の溶解性支持層）５ｂと、カルボキシメチルセルロースナノ薄膜層（第２のナノ薄膜層）３ｂとがこの順に積層されることによって構成されている。
【００７２】
次に、図２（ｅ）に示すように、第１の積層体６ａと第２の積層体６ｂとを、カルボキシメチルセルロースナノ薄膜層３ａとカルボキシメチルセルロースナノ薄膜層３ｂとが対向するように互いに貼り合わせることにより、カルボキシメチルセルロースナノ薄膜層３ａとカルボキシメチルセルロースナノ薄膜層３ｂとが一体化して得られるカルボキシメチルセルロースナノ薄膜層３を備える積層体７を得る。貼り合わせる方法としては、例えばラミネート等の方法を用いることができる。なお、ラミネートする際、カルボキシメチルセルロースナノ薄膜層３は乾燥した状態でなく、水分を含んだ状態であることが好ましい。
【００７３】
なお、最終的に得られるカルボキシメチルセルロースナノ薄膜転写シート１のカルボキシメチルセルロースナノ薄膜層３に、上述した化粧料、色素等を保持させる場合、積層工程の前にカルボキシメチルセルロースナノ薄膜層３ａ及びカルボキシメチルセルロースナノ薄膜層３ｂのいずれか一方又は両方に予め化粧料、色素等を保持させておくことができる。あるいは、積層工程において、カルボキシメチルセルロースナノ薄膜層３ａとカルボキシメチルセルロースナノ薄膜層３ｂとの間に化粧料、色素等を配置した上で、カルボキシメチルセルロースナノ薄膜層３ａとカルボキシメチルセルロースナノ薄膜層３ｂとを貼り合わせることもできる。
【００７４】
（溶解除去工程）
続いて、図２（ｆ）に示すように、例えば、溶解性支持層５ａ，５ｂを溶解させる溶媒（例えば水）８に積層体７を浸漬する。この場合、図２（ｆ）に矢印で模式的に示したように、浸透性基材２ａ，２ｂが溶媒８を浸透又は透過させるので、溶解性支持層５ａ，５ｂが溶媒８に溶解する。これにより、溶解性支持層５ａ，５ｂが除去されたカルボキシメチルセルロースナノ薄膜転写シート１が得られる。
【００７５】
＜作用効果＞
上述したように、本実施形態では、浸透性基材２ａ，２ｂが、溶解性支持層５ａ，５ｂを溶解させる溶媒を浸透又は透過させる基材（メッシュシート等）からなる。そのため、溶解除去工程によって溶解性支持層５ａ，５ｂを溶解させることができ、溶解性支持層５ａ，５ｂが除去されたカルボキシメチルセルロースナノ薄膜転写シート１が得られる。したがって、このカルボキシメチルセルロースナノ薄膜転写シート１によれば、最終的な溶解性支持層の除去を要さずに容易にカルボキシメチルセルロースナノ薄膜層３を被着体へ転写できる。
【００７６】
また、本実施形態では、浸透性基材２ａを構成する基材（メッシュシート等）の目開きを、浸透性基材２ｂを構成する基材（メッシュシート等）の目開きよりも小さくすることができる。これにより、浸透性基材２ｂは、浸透性基材２ａよりも小さな接触面積でカルボキシメチルセルロースナノ薄膜層３と接触し易い。そのため、カルボキシメチルセルロースナノ薄膜転写シート１を被着体に貼付する際、カルボキシメチルセルロースナノ薄膜層３との接触面積が小さい浸透性基材２ｂをカルボキシメチルセルロースナノ薄膜層３から容易に剥離できる。
【００７７】
＜変形例＞
上記実施形態では、積層工程において、浸透性基材２ａ、溶解性支持層５ａ及びカルボキシメチルセルロースナノ薄膜層３ａが積層されてなる第１の積層体６ａと、浸透性基材２ｂ、溶解性支持層５ｂ及びカルボキシメチルセルロースナノ薄膜層３ｂが積層されてなる第２の積層体６ｂとを貼り合わせるが、第１の積層体６ａと浸透性基材２ｂのみとを貼り合わせてもよく、あるいは、第２の積層体６ｂと浸透性基材２ａのみとを貼り合わせてもよい。
【００７８】
また、上記実施形態のカルボキシメチルセルロースナノ薄膜転写シート１では、浸透性基材２ａと、カルボキシメチルセルロースナノ薄膜層３と、浸透性基材２ｂとが積層されているが、カルボキシメチルセルロースナノ薄膜転写シートは、浸透性基材２ａ及び浸透性基材２ｂのいずれか一方に代えてカバーフィルムを備える態様であってもよい。
【００７９】
この場合、カルボキシメチルセルロースナノ薄膜転写シートの製造方法は、上記実施形態における溶解除去工程の後に、浸透性基材２ａ及び浸透性基材２ｂのいずれか一方の浸透性基材をカルボキシメチルセルロースナノ薄膜層３から剥離し、カルボキシメチルセルロースナノ薄膜層３の前記浸透性基材が剥離された側にカバーフィルムを積層するカバーフィルム積層工程を更に備える。
【００８０】
カバーフィルムとしては、平滑な面を有するものであれば特に限定されず、シート状又はロール状であってもよい。カバーフィルムの構成材料としては、熱可塑性樹脂又は熱硬化性樹脂のいずれでもよく、例えば、ポリエチレン（高密度、中密度又は低密度）、ポロプロピレン（アイソタクチック型又はシンジオタクチック型）、ポリブテン、エチレン−プロピレン共重合体、エチレン−酢酸ビニル共重合体（ＥＶＡ）、エチレン−プロピレン−ブテン共重合体等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルベンテン−１）、アイオノマー、ポリメチルメタクリレート、ポリブチル（メタ）アクリレート、メチル（メタ）アクリレート−ブチル（メタ）アクリレート共重合体等のアクリル系樹脂、メチル（メタ）アクリレート−スチレン共重合体、アクリル−スチレン共重合体（ＡＳ樹脂）、ブタジエン−スチレン共重合体、エチレン−ビニルアルコール共重合体（ＥＶＯＨ）、ポリエチレンテレフタレート（ＰＥＴ）、ポリブチレンテレフタレート（ＰＢＴ）、エチレン−テレフタレート−イソフタレート共重合体、ポリエチレンナフタレート、プリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、フッ素ゴム系、塩素化ポリエチレン系等の各種熱可塑性エラストマー、エボキシ樹脂、フェノール樹脂、ユリア樹脂、メラミン樹脂、不飽和ポリエステル、シリコーン樹脂、ポリウレタン、ナイロン、ニトロセルロース、酢酸セルロース、セルロースアセテートプロピオネート等のセルロース系樹脂など、又は、これらを主とする共重合体、ブレンド体、ポリマーアロイなどが挙げられ、これらのうちの１種又は２種以上を組み合わせて（例えば２層以上の積層体として）用いることができる。
【００８１】
これらの樹脂フィルムの中でも、特に、ポリエチレンテレフタレート（ＰＥＴ）、ポリエチレン（ＰＥ）、ポリプロピレン（ＰＰ）、ポリ塩化ビニル（ＰＣ）等のプラスチックフィルムが好適に用いられる。積層膜の接着性により優れることから、ポリエチレンテレフタレート（ＰＥＴ）フィルムがより好ましい。
【００８２】
また、カバーフィルムの表面に、コロナ放電処理、グロー放電処理、プラズマ処理、紫外線照射処理、オゾン処理、アルカリや酸等による化学的エッチング処理などを施してもよい。
【００８３】
カバーフィルム上に樹脂膜、無機膜、又は、有機材料と無機材料とを含む膜（有機−無機膜）が積層されていてもよい。それら樹脂膜、無機膜又は有機−無機膜からなる積層構造は基材表面の一部を覆っていればよい。また、積層構造中、最表面層に位置しない膜は、極性基を有する必要はない。
【００８４】
カバーフィルムの膜厚は、１〜５００μｍであることが好ましく、３〜３００μｍであることがより好ましく、５〜２００μｍであることが更に好ましい。
【００８５】
薄膜化したカルボキシメチルセルロースナノ薄膜層は、高温で処理して不溶化されていることが好ましい。この場合、カルボキシメチルセルロースナノ薄膜転写シートの製造方法は、カルボキシメチルセルロースナノ薄膜層を熱処理する工程を備えていてもよい。処理温度としては１００℃以上が好ましい。１００℃未満の処理ではカルボキシメチルセルロースナノ薄膜層が充分に不溶化せず、水に溶解してしまう場合がある。
【００８６】
＜ナノ薄膜転写シートの保存＞
カルボキシメチルセルロースナノ薄膜転写シートは、水蒸気が少ない環境にて保管することが好ましいため、水蒸気バリア性を有する梱包材を用いて保管することが好ましく、水蒸気バリア性を有する梱包材、及び、乾燥剤を用いて保管することがより好ましい。水蒸気バリア性を有する梱包材といえども、全く水蒸気を透過しないわけではなく、若干の水分透過は避けられないため、乾燥剤を入れることで梱包材内部の湿度を一定に保つことが、より有効である。
【００８７】
（梱包材）
水蒸気バリア性を有する梱包材の性能は、水蒸気透過率で表される。この値が小さいほど水蒸気バリア性が良くなり、ナノ薄膜転写シートの梱包に適する。しかしその一方で、水蒸気透過率の小さい梱包材は高価である。これらを勘案し、例えば、水蒸気透過率が１．５ｇ／ｍ２・ｄａｙ（温度４０℃、湿度９０％ＲＨ）以下である水蒸気バリア性を有する梱包材で梱包する。水蒸気透過率がこれより大きいと、梱包材内への水分浸透が増加し、乾燥剤の負担が大きくなり、経済性が悪化する。
【００８８】
このような水蒸気透過率を満足するものとしては、アルミニウム蒸着フィルム（水蒸気透過率０．７〜１．０ｇ／ｍ２・ｄａｙ（温度４０℃、湿度９０％ＲＨ）程度）、ＳｉＯ２蒸着フィルム（水蒸気透過率０．１〜０．７ｇ／ｍ２・ｄａｙ（温度４０℃、湿度９０％ＲＨ）程度）、アルミナ蒸着フィルム（水蒸気透過率１．５ｇ／ｍ２・ｄａｙ（温度４０℃、湿度９０％ＲＨ）程度）等が挙げられる。
【００８９】
水蒸気バリア性を有する梱包材として、基材フィルム（例えばポリエチレンフィルム（水蒸気透過率１０〜２０ｇ／ｍ２・ｄａｙ（温度４０℃、湿度９０％ＲＨ）））、バリア層及びヒートシール層を積層して構成したラミネートフィルムを用いることができる。上記バリア層の構成材料としては、アルミニウム、ニッケル、チタン、マグネシウム等を用いることができる。
【００９０】
カルボキシメチルセルロースナノ薄膜転写シートを、複数枚の梱包材で複数層に梱包し、最内層以外の少なくとも１層に、水蒸気バリア性を有する梱包材を使用することが好ましい。
【００９１】
（乾燥剤）
カルボキシメチルセルロースナノ薄膜転写シートは、水蒸気バリア性を有する梱包材より内側に乾燥剤を入れて保存することが好ましい。また、梱包材内の湿度を７０％ＲＨ以下の雰囲気に保持することが好ましい。
【００９２】
梱包材内部に入れる乾燥剤としては、塩化カルシウム、生石灰、シリカゲル、アルミノシリケート等が挙げられるが、製品の品質を保証する観点から、潮解（吸湿による液化）を生じないシリカゲルやアルミノシリケートが好ましい。
【００９３】
乾燥剤の使用量は、組み合わせる梱包材料の水素バリア性及び保管日数から予測される水分浸透量を吸収できるように、乾燥剤の能力に応じて決定される。
【００９４】
カルボキシメチルセルロースナノ薄膜転写シートを梱包材内に袋詰めする作業は低温低湿の雰囲気中で行い、梱包材内の初期雰囲気を低温低湿にしておくのがよい。好ましい雰囲気は、具体的には温度１８〜２２℃、湿度３０〜５０％ＲＨである。乾燥剤を使用しない場合は、この作業は特に重要である。
【実施例】
【００９５】
以下、本発明を実施例により具体的に説明するが、本発明はこれらの実施例に限定されるものではない。
【００９６】
＜カルボキシメチルセルロースナノ薄膜転写シートの作製＞
［実施例１］
（カルボキシメチルセルロース水溶液の調製）
カルボキシメチルセルロース水溶液は、下記の手順により調製した。まず、カルボキシメチルセルロースアンモニウム塩ＤＮ−８００（ダイセルファインケム株式会社製）１ｇを、超純水製造装置（ＰＲＯ−０５００及びＦＰＣ−０５００（型番）、オルガノ株式会社製）から採水した超純水１０００ｍＬに添加した後、５０℃で６時間攪拌して溶解した。次いで、遠心分離（回転速度：１２，０００ｒｐｍ、３０分間）して、デカンテーションで未溶解の沈殿物を除去した後、さらに、フィルターで濾過し、カルボキシメチルセルロース水溶液を得た。
【００９７】
（カルボキシメチルセルロースナノ薄膜層の作製）
濃度を測定したカルボキシメチルセルロース水溶液を、アプリケータを用いて、支持基材であるポリエチレンテレフタレートフィルム（東洋紡績株式会社製、商品名「Ａ４１００」、１５０ｍｍ×１００ｍｍ×１００μｍ厚）上に塗工した。その後、１２０℃で１時間乾燥を行った。形成したカルボキシメチルセルロースナノ薄膜層の膜厚をフィルメトリスク株式会社製の型番：Ｆ２０によって測定した結果、カルボキシメチルセルロースナノ薄膜層の膜厚は１２０ｎｍであった。
【００９８】
続いて、ポリビニルアルコール５００（関東化学株式会社製、平均重合度＝５００）を超純水に溶解した１０質量％水溶液を、乾燥後の膜厚が５μｍとなるようにカルボキシメチルセルロースナノ薄膜層上にバーコーターによって塗布し、溶解性支持層を形成した。
【００９９】
その後、浸透性基材としてポリエチレンテレフタレートメッシュシート（ＰＥＴメッシュシート、大紀商事株式会社製、商品名「ＯＫＩＬＯＮ  ＨＹＢＲＩＤ」、ＪＩＳ  Ｌ  １０９６に記載されるフラジール形法による通気性３６００ｃｃ／ｃｍ２・ｓｅｃ、厚さ９０μｍ）を溶解性支持層上に積層し、室温（２５℃）にて水分を蒸発させた。その結果、支持基材（ポリエチレンテレフタレートフィルム）上に、カルボキシメチルセルロースナノ薄膜層、溶解性支持層（ポリビニルアルコール）及び浸透性基材（ポリエチレンテレフタレートメッシュシート）が順次積層された積層体Ａを得た。
【０１００】
次に、浸透性基材をポリエチレンテレフタレートメッシュシート（ＰＥＴメッシュシート、大紀商事株式会社製、商品名「ＯＫＩＬＯＮ−ＳＨＡ  ２５１６」、ＪＩＳ  Ｌ  １０９６に記載されるフラジール形法による通気性５８５０ｃｃ／ｃｍ２・ｓｅｃ、厚さ８０μｍ）に変更した以外は、積層体Ａと同様にして積層体Ｂを得た。
【０１０１】
積層体Ａと積層体Ｂとから支持基材を剥離し、積層体Ａ，Ｂのカルボキシメチルセルロースナノ薄膜層同士を貼り合わせ、端部を固定した状態で水に２４時間浸漬した。その後、室温（２５℃）にて水分を蒸発させた。
【０１０２】
その結果、浸透性基材（「ＯＫＩＬＯＮ  ＨＹＢＲＩＤ」）上に、カルボキシメチルセルロースナノ薄膜層、浸透性基材（「ＯＫＩＬＯＮ−ＳＨＡ  ２５１６」）が順次積層されたカルボキシメチルセルロースナノ薄膜転写シートを得た。これらの浸透性基材は、共にポリエチレンテレフタレートメッシュシートであり、カルボキシメチルセルロースナノ薄膜層との密着強度が相違するものである。また、メッシュの状態（目開き）が異なり、カルボキシメチルセルロースナノ薄膜層との接触面積が互いに異なる。
【０１０３】
［比較例１］
実施例１の（カルボキシメチルセルロースナノ薄膜層の作製）と同様にして、支持基材（ポリエチレンテレフタレートフィルム）上にカルボキシメチルセルロースナノ薄膜層を形成した。続いて、ポリビニルアルコール５００（関東化学株式会社製、平均重合度＝５００）を超純水に溶解した１０質量％水溶液を、乾燥後の膜厚が５μｍとなるようにカルボキシメチルセルロースナノ薄膜層上にバーコーターによって塗布し、溶解性支持層を形成した。これによって、支持基材（ポリエチレンテレフタレートフィルム）上に、カルボキシメチルセルロースナノ薄膜層、溶解性支持層（ポリビニルアルコール）が順次積層されたカルボキシメチルセルロースナノ薄膜転写シートを作製した。
【０１０４】
＜転写性の評価＞
支持基材を剥離することにより実施例及び比較例のカルボキシメチルセルロースナノ薄膜転写シートのカルボキシメチルセルロースナノ薄膜層を露出させ、水及び化粧水を用いて湿らせた皮膚表面にカルボキシメチルセルロースナノ薄膜層を貼付した。その後、浸透性基材を剥離してカルボキシメチルセルロースナノ薄膜層を皮膚に転写した。
【０１０５】
実施例１では、浸透性基材を剥離してカルボキシメチルセルロースナノ薄膜転写シートのカルボキシメチルセルロースナノ薄膜層を露出させる際に、浸透性基材にカルボキシメチルセルロースナノ薄膜層が付着しなかった。また、溶解性支持層を予め除去することで、使用に際して最終的な溶解性支持層の除去を要さず、容易にカルボキシメチルセルロースナノ薄膜層を皮膚の表面に貼り付けることが可能であり、シワ、破損、脱落等なしに皮膚への均一な貼り付け状態となった。
【０１０６】
一方、比較例１では、カルボキシメチルセルロースナノ薄膜層を皮膚へ貼り付ける際に、溶解性支持層の除去が必要であり、かつ、カルボキシメチルセルロース薄膜層の脱落が発生して転写が困難であった。
【符号の説明】
【０１０７】
１…カルボキシメチルセルロースナノ薄膜転写シート、２ａ，２ｂ…浸透性基材、３，３ａ，３ｂ…カルボキシメチルセルロースナノ薄膜層、４…支持基材、５ａ，５ｂ…溶解性支持層、６ａ…第１の積層体、６ｂ…第２の積層体、７…積層体、８…溶媒。
【図１】
0006547511.tif 000002
【図２】
0006547511.tif 000003